(57)【要約】【課題】アルカリ現像用の塗膜を形成したときに現像後に基板上に残渣を生じず、しかもパターン形成性にも優れ、例えば、感光性樹脂組成物、コーティング剤、塗料などの塗膜を形成する用途に好適に使用することができるスチレン系ポリマー溶液を提供する。【解決手段】スチレン系ポリマーを含有するスチレン系ポリマー溶液であって、前記スチレン系ポリマーがスチレン系モノマーおよび式(I):2014095062.tif 000007（式中、Ｒ1およびＲ2は、それぞれ独立して、水素原子または置換基を有していてもよい炭素数１〜２５の炭化水素基を示す）で表わされるエーテル系モノマーを含有するモノマー成分を重合させてなるスチレン系ポリマーであり、スチレン系モノマーの含有率が０．８質量％以下であることを特徴とする。【選択図】なし【特許請求の範囲】
【請求項１】
スチレン系ポリマーを含有するスチレン系ポリマー溶液であって、スチレン系モノマーおよび式(I):
【化１】
2014095062.tif 000005
（式中、Ｒ1およびＲ2は、それぞれ独立して、水素原子または置換基を有していてもよい炭素数１〜２５の炭化水素基を示す）
で表わされるエーテル系モノマーを含有するモノマー成分を重合させてなるスチレン系ポリマーを含有し、スチレン系モノマーの含有率が０．８質量％以下であることを特徴とするスチレン系ポリマー溶液。
【請求項２】
モノマー成分がさらにカルボキシル基含有モノマーを含有する請求項１に記載のスチレン系ポリマー溶液。
【請求項３】
前記スチレン系ポリマー溶液の用途が塗膜形成用である請求項１または２に記載のスチレン系ポリマー溶液。
【請求項４】
スチレン系ポリマー溶液を製造する方法であって、スチレン系モノマーおよび式(I):
【化２】
2014095062.tif 000006
（式中、Ｒ1およびＲ2は、それぞれ独立して、水素原子または置換基を有していてもよい炭素数１〜２５の炭化水素基を示す）
で表わされるエーテル系モノマーを含有するモノマー成分を、当該モノマー成分に対する連鎖移動剤の量を０．０５質量％以下に調整して重合させることを特徴とする、スチレン系ポリマーを含有し、スチレン系モノマーの含有率が０．８質量％以下であるスチレン系ポリマー溶液の製造方法。
【発明の詳細な説明】
【技術分野】
【０００１】
本発明は、スチレン系ポリマー溶液に関する。さらに詳しくは、本発明は、例えば、感光性樹脂組成物、コーティング剤、塗料などの塗膜を形成する用途に好適に使用することができるスチレン系ポリマー溶液に関する。
【背景技術】
【０００２】
一般に、スチレン系モノマーを含有するモノマー成分を重合させることによって得られるスチレン系ポリマーには、未反応のスチレン系モノマーが含まれる。スチレン系ポリマーは、例えば、トナーなどに用いられており、トナーとしたときの臭気が改善され、耐ブロッキング性に優れたスチレン系ポリマーとして、スチレンおよび／またはその誘導体と（メタ）アクリル酸エステルとを主要な構成単位とし、残存モノマーの残存率が２００ｐｐｍ以下であることを特徴とするスチレン系ポリマー（樹脂）が提案されている（例えば、特許文献１参照）。
【０００３】
前記スチレン系ポリマーは、残存モノマーの残存率が２００ｐｐｍ以下であることから、臭気および耐ブロッキング性が改善されるとされている。しかし、前記スチレン系ポリマーの溶液を用いてアルカリ現像性塗膜を形成させた場合には、現像後に基板上に残渣が生じ、パターンに欠陥が生じるという欠点がある。
【０００４】
したがって、近年、感光性樹脂組成物、コーティング剤、塗料などの塗膜を形成する用途に好適に使用することができ、アルカリ現像性塗膜を形成したとき、現像後に基板上に残渣を生じず、パターン形成性に優れたスチレン系ポリマー溶液の開発が待ち望まれている。
【先行技術文献】
【特許文献】
【０００５】
【特許文献１】特許第２７６０４９９号公報
【発明の概要】
【発明が解決しようとする課題】
【０００６】
本発明は、前記従来技術に鑑みてなされたものであり、アルカリ現像用の塗膜を形成したときに現像後に基板上に残渣を生じず、しかもパターン形成性にも優れ、例えば、感光性樹脂組成物、コーティング剤、塗料などの塗膜を形成する用途に好適に使用することができるスチレン系ポリマー溶液を提供することを課題とする。
【課題を解決するための手段】
【０００７】
本発明は、
（１）  スチレン系ポリマーを含有するスチレン系ポリマー溶液であって、スチレン系モノマーおよび式(I):
【０００８】
【化１】
2014095062.tif 000002
【０００９】
（式中、Ｒ1およびＲ2は、それぞれ独立して、水素原子または置換基を有していてもよい炭素数１〜２５の炭化水素基を示す）
で表わされるエーテル系モノマーを含有するモノマー成分を重合させてなるスチレン系ポリマーを含有し、スチレン系モノマーの含有率が０．８質量％以下であることを特徴とするスチレン系ポリマー溶液、
（２）  モノマー成分がさらにカルボキシル基含有モノマーを含有する前記（１）に記載のスチレン系ポリマー溶液、
（３）  前記スチレン系ポリマー溶液の用途が塗膜形成用である前記（１）または（２）に記載のスチレン系ポリマー溶液、および
（４）  スチレン系ポリマー溶液を製造する方法であって、スチレン系モノマーおよび式(I):
【００１０】
【化２】
2014095062.tif 000003
【００１１】
（式中、Ｒ1およびＲ2は、それぞれ独立して、水素原子または置換基を有していてもよい炭素数１〜２５の炭化水素基を示す）
で表わされるエーテル系モノマーを含有するモノマー成分を、当該モノマー成分に対する連鎖移動剤の量を０．０５質量％以下に調整して重合させることを特徴とする、スチレン系ポリマーを含有し、スチレン系モノマーの含有率が０．８質量％以下であるスチレン系ポリマー溶液の製造方法
に関する。
【００１２】
なお、本明細書において、スチレン系ポリマー溶液における未反応のスチレン系モノマーの含有率は、式：
〔スチレン系モノマーの含有率（質量％）［×１０4ｐｐｍ（換算）］〕
＝［モノマー成分に使用されるスチレン系モノマーの量（質量部）］×［１００−スチレン系モノマーの反応率（％）］÷［モノマー成分の量（質量部）］
に基づいて求められる値を意味する。
【発明の効果】
【００１３】
本発明のスチレン系ポリマー溶液は、アルカリ現像用の塗膜を形成したときに現像後に基板上に残渣を生じず、しかもパターン形成性にも優れ、例えば、感光性樹脂組成物、コーティング剤、塗料などの塗膜を形成する用途に好適に使用することができるという優れた効果を奏する。
【発明を実施するための形態】
【００１４】
本発明のスチレン系ポリマー溶液は、前記したように、スチレン系モノマーおよび式(I)で表わされるエーテル系モノマーを含有するモノマー成分を重合させることによって得られるスチレン系ポリマーを含有し、スチレン系モノマーの含有率が０．８質量％以下であることを特徴とする。
【００１５】
本発明のスチレン系ポリマー溶液は、このようにスチレン系モノマーおよび式(I)で表わされるエーテル系モノマーを含有するモノマー成分を重合させることによって得られるスチレン系ポリマーを含有し、なおかつスチレン系モノマーの含有率が０．８質量％以下であるので、当該スチレン系ポリマー溶液を用いてアルカリ現像用の塗膜を形成したときに現像後に基板上に残渣を生じず、しかもパターン形成性にも優れるという優れた効果を奏する。
【００１６】
スチレン系モノマーとしては、例えば、スチレン、ビニルトルエン、４−ｔｅｒｔ−ブチルスチレン、α−メチルスチレン、４−クロロスチレン、４−メチルスチレン、４−クロロメチルスチレン、ジビニルベンゼンなどが挙げられるが、本発明は、かかる例示のみに限定されるものではない。これらのスチレン系モノマーは、それぞれ単独で用いてもよく、２種類以上を併用してもよい。これらのスチレン系モノマーのなかでは、当該ポリマーを用いて塗膜を形成したときの歩留りに優れていることから、スチレン、ビニルトルエン、４−ｔｅｒｔ−ブチルスチレンおよびα−メチルスチレンが好ましく、スチレン、ビニルトルエンおよびα−メチルスチレンがより好ましくスチレンおよびビニルトルエンがさらに好ましく、ビニルトルエンがさらに一層好ましい。
【００１７】
モノマー成分におけるスチレン系モノマーの含有率は、アルカリ現像性を向上させる観点から、好ましくは１０質量％以上、より好ましくは１５質量％以上、さらに好ましくは２０質量％以上であり、パターン形成性を向上させる観点から、好ましくは８０質量％以下、より好ましくは７０質量％以下、さらに好ましくは６０質量％以下である。
【００１８】
式(I)で表わされるエーテル系モノマーにおいて、Ｒ1およびＲ2は、それぞれ独立して、水素原子または置換基を有していてもよい炭素数１〜２５の炭化水素基である。前記炭化水素基の炭素数は、本発明のスチレン系ポリマー溶液を用いてアルカリ現像用の塗膜を形成したときに現像後に基板上に残渣が生じないようにする観点から、１〜２５、好ましくは１〜２０、より好ましくは１〜１０、さらに好ましくは１〜６である。Ｒ1およびＲ2は、それぞれ、直鎖状であってもよく、分岐鎖状であってもよく、あるいは環構造を含んでいてもよい。Ｒ1およびＲ2は、それぞれ、飽和炭化水素基であってもよく、不飽和炭化水素基であってもよい。また、Ｒ1およびＲ2は、それぞれ、本発明の目的が阻害しない範囲内で置換基を有していてもよい。
【００１９】
好適な炭化水素基としては、例えば、メチル基、エチル基、ｎ−プロピル基、イソプロピル基、ｎ−ブチル基、ｔｅｒｔ−ブチル基、ｎ−ヘキシル基などの炭素数が１〜６の鎖状アルキル基、シクロヘキシル基などの炭素数６〜８のシクロアルキル基、アダマンチル基、イソボルニル基などの炭素数８〜１２の脂環式炭化水素基が挙げられる。
【００２０】
式(I)で表わされるエーテル系モノマーとしては、例えば、ジメチル−２，２’−［オキシビス（メチレン）］ビス−２−プロペノエート、ジエチル−２，２’−［オキシビス（メチレン）］ビス−２−プロペノエート、ジ（ｎ−プロピル）−２，２’−［オキシビス（メチレン）］ビス−２−プロペノエート、ジ（イソプロピル）−２，２’−［オキシビス（メチレン）］ビス−２−プロペノエート、ジ（ｎ−ブチル）−２，２’−［オキシビス（メチレン）］ビス−２−プロペノエート、ジ（イソブチル）−２，２’−［オキシビス（メチレン）］ビス−２−プロペノエート、ジ（ｔｅｒｔ−ブチル）−２，２’−［オキシビス（メチレン）］ビス−２−プロペノエート、ジ（ｔｅｒｔ−アミル）−２，２’−［オキシビス（メチレン）］ビス−２−プロペノエート、ジ（ステアリル）−２，２’−［オキシビス（メチレン）］ビス−２−プロペノエート、ジ（ラウリル）−２，２’−［オキシビス（メチレン）］ビス−２−プロペノエート、ジ（２−エチルヘキシル）−２，２’−［オキシビス（メチレン）］ビス−２−プロペノエート、ジ（１−メトキシエチル）−２，２’−［オキシビス（メチレン）］ビス−２−プロペノエート、ジ（１−エトキシエチル）−２，２’−［オキシビス（メチレン）］ビス−２−プロペノエート、ジベンジル−２，２’−［オキシビス（メチレン）］ビス−２−プロペノエート、ジフェニル−２，２’−［オキシビス（メチレン）］ビス−２−プロペノエート、ジシクロヘキシル−２，２’−［オキシビス（メチレン）］ビス−２−プロペノエート、ジ（ｔｅｒｔ−ブチルシクロヘキシル）−２，２’−［オキシビス（メチレン）］ビス−２−プロペノエート、ジ（シクロペンタジエニル）−２，２’−［オキシビス（メチレン）］ビス−２−プロペノエート、ジ（トリシクロデカニル）−２，２’−［オキシビス（メチレン）］ビス−２−プロペノエート、ジ（イソボルニル）−２，２’−［オキシビス（メチレン）］ビス−２−プロペノエート、ジアダマンチル−２，２’−［オキシビス（メチレン）］ビス−２−プロペノエート、ジ（２−メチル−２−アダマンチル）−２，２’−［オキシビス（メチレン）］ビス−２−プロペノエートなどが挙げられる。これらのエーテル系モノマーは、それぞれ単独で用いてもよく、２種類以上を併用してもよい。
【００２１】
式(I)で表わされるエーテル系モノマーのなかでは、パターン形成性を向上させる観点から、ジメチル−２，２’−［オキシビス（メチレン）］ビス−２−プロペノエート、ジエチル−２，２’−［オキシビス（メチレン）］ビス−２−プロペノエート、ジシクロヘキシル−２，２’−［オキシビス（メチレン）］ビス−２−プロペノエートおよびジベンジル−２，２’−［オキシビス（メチレン）］ビス−２−プロペノエートが好ましい。
【００２２】
モノマー成分における式(I)で表わされるエーテル系モノマーの含有率は、パターン形成性を向上させる観点から、好ましくは１質量％以上、より好ましくは２質量％以上、さらに好ましくは３質量％以上であり、アルカリ現像性を向上させる観点から、好ましくは５０質量％以下、より好ましくは４０質量％以下、さらに好ましくは３０質量％以下である。
【００２３】
なお、モノマー成分の全量が１００質量％となるようにモノマー成分には、必要により、スチレン系モノマーおよび式(I)で表わされるエーテル系モノマー以外のモノマー（以下、「他のモノマー」という）が含まれていてもよい。換言すれば、モノマー成分において、スチレン系モノマーおよび式(I)で表わされるエーテル系モノマーの残部として、他のモノマーが用いられていてもよい。
【００２４】
前記他のモノマーとしては、例えば、アルキル（メタ）アクリレート、水酸基含有（メタ）アクリレート、カルボキシル基含有モノマー、シラン基含有モノマー、酸性リン酸エステル系モノマー、エポキシ基含有モノマー、窒素原子含有モノマー、２個以上の重合性二重結合含有モノマー、ハロゲン原子含有モノマー、ビニルエステル系モノマー、ビニルエーテル系モノマー、アラルキル（メタ）アクリレートなどが挙げられるが、本発明は、かかる例示のみに限定されるものではない。これらのモノマーは、それぞれ単独で用いてもよく、２種類以上を併用してもよい。
【００２５】
なお、本明細書において、「（メタ）アクリレート」は、「アクリレート」または「メタクリレート」を意味する。
【００２６】
アルキル（メタ）アクリレートとしては、例えば、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｔｅｒｔ−ブチルアクリレート、ｔｅｒｔ−ブチルメタクリレート、２−エチルヘキシルアクリレート、２−エチルヘキシルメタクリレート、オクチルアクリレート、オクチルメタクリレート、ノニルアクリレート、ノニルメタクリレート、ラウリルアクリレート、ラウリルメタクリレート、ステアリルアクリレート、ステアリルメタクリレートなどの（メタ）アクリル酸アルキルエステル；イソボルニルアクリレート、イソボルニルメタクリレート、シクロヘキシルアクリレート、シクロヘキシルメタクリレートなどのシクロアルキル（メタ）アクリレート；シクロヘキシルメチルアクリレート、シクロヘキシルメチルメタクリレート、シクロヘキシルエチルアクリレート、シクロヘキシルエチルメタクリレート、シクロヘキシルプロピルアクリレート、シクロヘキシルプロピルメタクリレート、４−メチルシクロヘキシルメチルアクリレート、４−メチルシクロヘキシルメチルメタクリレートなどのシクロアルキルアルキル（メタ）アクリレートなどが挙げられるが、本発明は、かかる例示のみに限定されるものではない。これらの（メタ）アクリル酸エステルは、それぞれ単独で用いてもよく、２種類以上を併用してもよい。アルキル（メタ）アクリレートのなかでは、パターン形成性を向上させる観点から、アルキル基の炭素数が１〜８のアルキル（メタ）アクリレートが好ましく、アルキル基の炭素数が１〜４のアルキル（メタ）アクリレートがより好ましい。モノマー成分におけるアルキル（メタ）アクリレートの量は、当該アルキル（メタ）アクリレートの種類などによって異なることから一概には決定することができないため、本発明のスチレン系ポリマー溶液の用途、使用目的などに応じて適宜決定することが好ましい。
【００２７】
水酸基含有（メタ）アクリレートとしては、例えば、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、４−ヒドロキシブチルアクリレート、４−ヒドロキシブチルメタクリレート、カプロラクトン変性ヒドロキシアクリレート、カプロラクトン変性ヒドロキシメタクリレートなどのエステル基の炭素数が１〜１８の水酸基含有（メタ）アクリレートなどが挙げられるが、本発明は、かかる例示のみに限定されるものではない。これらの水酸基含有（メタ）アクリレートは、それぞれ単独で用いてもよく、２種類以上を併用してもよい。モノマー成分における水酸基含有（メタ）アクリレートの量は、当該水酸基含有（メタ）アクリレートの種類などによって異なることから一概には決定することができないため、本発明のスチレン系ポリマー溶液の用途、使用目的などに応じて適宜決定することが好ましい。
【００２８】
カルボキシル基含有モノマーとしては、例えば、アクリル酸、メタクリル酸、クロトン酸、イタコン酸、マレイン酸、無水マレイン酸などの脂肪族カルボン酸などが挙げられるが、本発明は、かかる例示のみに限定されるものではない。これらのカルボキシル基含有モノマーは、それぞれ単独で用いてもよく、２種類以上を併用してもよい。モノマー成分におけるカルボキシル基含有モノマーの量は、当該カルボキシル基含有モノマーの種類などによって異なることから一概には決定することができないため、本発明のスチレン系ポリマー溶液の用途、使用目的などに応じて適宜決定することが好ましい。
【００２９】
シラン基含有モノマーとしては、例えば、ビニルトリメトキシシラン、ビニルトリエトキシシラン、ビニルトリ（メトキシエトキシ）シラン、３−アクリロイルオキシプロピルトリメトキシシラン、３−メタクリロイルオキシプロピルトリメトキシシラン、２−スチリルエチルトリメトキシシラン、ビニルトリクロロシラン、３−アクリロイルオキシプロピルヒドロキシシラン、３−メタクリロイルオキシプロピルヒドロキシシラン、３−アクリロイルオキシプロピルメチルヒドロキシシラン、３−メタクリロイルオキシプロピルメチルヒドロキシシランなどが挙げられるが、本発明は、かかる例示のみに限定されるものではない。これらのシラン基含有モノマーは、それぞれ単独で用いてもよく、２種類以上を併用してもよい。モノマー成分におけるシラン基含有モノマーの量は、当該シラン基含有モノマーの種類などによって異なることから一概には決定することができないため、本発明のスチレン系ポリマー溶液の用途、使用目的などに応じて適宜決定することが好ましい。
【００３０】
酸性リン酸エステル系モノマーとしては、例えば、２−アクリロイルオキシエチルアシッドホスフェート、２−メタクリロイルオキシエチルアシッドホスフェート、２−アクリロイルオキシプロピルアシッドホスフェート、２−メタクリロイルオキシプロピルアシッドホスフェートなどが挙げられるが、本発明は、かかる例示のみに限定されるものではない。これらの酸性リン酸エステル系モノマーは、それぞれ単独で用いてもよく、２種類以上を併用してもよい。モノマー成分における酸性リン酸エステル系モノマーの量は、当該酸性リン酸エステル系モノマーの種類などによって異なることから一概には決定することができないため、本発明のスチレン系ポリマー溶液の用途、使用目的などに応じて適宜決定することが好ましい。
【００３１】
エポキシ基含有モノマーとしては、例えば、グリシジルアクリレート、グリシジルメタクリレートなどのエポキシ基含有（メタ）アクリル酸エステルなどが挙げられるが、本発明は、かかる例示のみに限定されるものではない。これらのエポキシ基含有モノマーは、それぞれ単独で用いてもよく、２種類以上を併用してもよい。モノマー成分におけるエポキシ基含有モノマーの量は、当該エポキシ基含有モノマーの種類などによって異なることから一概には決定することができないため、本発明のスチレン系ポリマー溶液の用途、使用目的などに応じて適宜決定することが好ましい。
【００３２】
窒素原子含有モノマーとしては、例えば、アクリルアミド、メタクリルアミドなどの（メタ）アクリルアミド、Ｎ，Ｎ’−ジメチルアミノエチルアクリレート、Ｎ，Ｎ’−ジメチルアミノエチルメタクリレート、Ｎ，Ｎ’−ジエチルアミノエチルアクリレート、Ｎ，Ｎ’−ジエチルアミノエチルメタクリレート、イミドアクリレート、イミドメタクリレートなどの窒素原子含有（メタ）アクリレート；アクリロニトリル、メタクリロニトリルなどの（メタ）アクリロニトリル；アクリロイルモルホリン、メタクリロイルモルホリンなどの（メタ）アクリロイルモルホリン；ビニルピリジン、ビニルイミダゾール、Ｎ−ビニルピロリドンなどのビニル基含有モノマーなどが挙げられるが、本発明は、かかる例示のみに限定されるものではない。これらの窒素原子含有モノマーは、それぞれ単独で用いてもよく、２種類以上を併用してもよい。モノマー成分における窒素原子含有モノマーの量は、当該窒素原子含有モノマーの種類などによって異なることから一概には決定することができないため、本発明のスチレン系ポリマー溶液の用途、使用目的などに応じて適宜決定することが好ましい。
【００３３】
２個以上の重合性二重結合含有モノマーとしては、例えば、エチレングリコールジアクリレート、エチレングリコールジメタクリレート、トリエチレングリコールジアクリレート、トリエチレングリコールジメタクリレート、トリプロピレングリコールジアクリレート、トリプロピレングリコールジメタクリレート、トリメチロールプロパントリアクリレート、トリメチロールプロパントリメタクリレート、ペンタエリスリトールテトラアクリレート、ペンタエリスリトールテトラメタクリレートなどが挙げられるが、本発明は、かかる例示のみに限定されるものではない。これらの２個以上の重合性二重結合含有モノマーは、それぞれ単独で用いてもよく、２種類以上を併用してもよい。モノマー成分における２個以上の重合性二重結合含有モノマーの量は、当該２個以上の重合性二重結合含有モノマーの種類などによって異なることから一概には決定することができないため、本発明のスチレン系ポリマー溶液の用途、使用目的などに応じて適宜決定することが好ましい。
【００３４】
ハロゲン原子含有モノマーとしては、例えば、塩化ビニルなどが挙げられるが、本発明は、かかる例示のみに限定されるものではない。ハロゲン原子含有モノマーは、１種類のみを用いてもよく、２種類以上を併用してもよい。モノマー成分におけるハロゲン原子含有モノマーの量は、当該ハロゲン原子含有モノマーの種類などによって異なることから一概には決定することができないため、本発明のスチレン系ポリマー溶液の用途、使用目的などに応じて適宜決定することが好ましい。
【００３５】
ビニルエステル系モノマーとしては、例えば、塩化ビニル、塩化ビニリデン、酢酸ビニルなどが挙げられるが、本発明は、かかる例示のみに限定されるものではない。ビニルエステル系モノマーは、１種類のみを用いてもよく、２種類以上を併用してもよい。モノマー成分におけるビニルエステル系モノマーの量は、当該ビニルエステル系モノマーの種類などによって異なることから一概には決定することができないため、本発明のスチレン系ポリマー溶液の用途、使用目的などに応じて適宜決定することが好ましい。
【００３６】
ビニルエーテル系モノマーとしては、例えば、ブチルビニルエーテル、シクロヘキシルビニルエーテルなどが挙げられるが、本発明は、かかる例示のみに限定されるものではない。これらのビニルエーテル系モノマーは、それぞれ単独で用いてもよく、２種類以上を併用してもよい。モノマー成分におけるビニルエーテル系モノマーの量は、当該ビニルエーテル系モノマーの種類などによって異なることから一概には決定することができないため、本発明のスチレン系ポリマー溶液の用途、使用目的などに応じて適宜決定することが好ましい。
【００３７】
アラルキル（メタ）アクリレートとしては、例えば、ベンジル（メタ）アクリレート、フェニルエチル（メタ）アクリレート、メチルベンジル（メタ）アクリレート、ナフチルメチル（メタ）アクリレートなどの炭素数が７〜１８のアラルキル基を有するアラルキル（メタ）アクリレートなどが挙げられるが、本発明は、かかる例示のみに限定されるものではない。これらのアラルキル（メタ）アクリレートは、それぞれ単独で用いてもよく、２種類以上を併用してもよい。モノマー成分におけるアラルキル（メタ）アクリレートの量は、当該アラルキル（メタ）アクリレートの種類などによって異なることから一概には決定することができないため、本発明のスチレン系ポリマー溶液の用途、使用目的などに応じて適宜決定することが好ましい。
【００３８】
前記他のモノマーのなかでは、パターン形成性およびアルカリ現像性を向上させる観点から、アルキル（メタ）アクリレートおよびカルボキシル基含有モノマーが好ましく、カルボキシル基含有モノマーがより好ましい。モノマー成分におけるアルキル（メタ）アクリレートおよびカルボキシル基含有モノマーの合計含有率は、パターン形成性およびアルカリ現像性を向上させる観点から、好ましくは１０〜７０質量％、より好ましくは２０〜６０質量％、さらに好ましくは３０〜５５質量％である。
【００３９】
従来、モノマー成分を重合させる際には、一般に、分子量分布の増大やゲル化を抑制する観点から、連鎖移動剤が用いられている。しかし、本発明において、モノマー成分を連鎖移動剤の非存在下で重合させる点にも１つの特徴がある。本発明によれば、スチレン系モノマーを含有するモノマー成分を重合させる際に連鎖移動剤が必要とされている従来技術に反し、当該連鎖移動剤の非存在下でモノマー成分を重合させるので、モノマー成分の重合性が向上し、ひいてはスチレン系ポリマー溶液における未反応のスチレン系モノマーの含有率を低下させることができる。
【００４０】
なお、前記「連鎖移動剤の非存在下」は、モノマー成分に対する連鎖移動剤の量が０．０５質量％以下、好ましくは０．０１質量％以下、より好ましくは０．００１質量％以下、さらに好ましくは０質量％であることを意味する。
【００４１】
モノマー成分を重合させる方法としては、例えば、溶液重合法、分散重合法、懸濁重合法、乳化重合法、塊状重合法などが挙げられるが、本発明は、かかる例示のみに限定されるものではない。これらの重合法のなかでは、パターン形成性およびアルカリ現像性を向上させる観点から、溶液重合法が好ましい。
【００４２】
モノマー成分を溶液重合法によって重合させる場合、溶媒として、例えば、イソプロピルアルコール、ｎ−ブチルアルコール、イソブチルアルコール、プロピレングリコールモノメチルエーテルアセテート、プロピレングリコールモノエチルエーテルアセテートなどのアルコール系溶媒；ベンゼン、トルエン、キシレンなどの芳香族系溶媒；プロピレングリコールジメチルエーテル、ジプロピレングリコールジメチルエーテル、エチルセロソルブ、ブチルセロソルブなどのエーテル系溶媒；酢酸エチル、酢酸ブチル、酢酸セロソルブなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、重合条件、モノマー成分の組成、スチレン系ポリマー溶液におけるスチレン系ポリマーの濃度などを考慮して適宜決定すればよい。
【００４３】
モノマー成分を重合させる際には、重合開始剤を用いることができる。重合開始剤としては、例えば、過酸化水素；過硫酸ナトリウム、過硫酸カリウム、過硫酸アンモニウムなどの過硫酸塩；２，２’−アゾビス（２，４−ジメチルバレロニトリル）、２，２’−アゾビス（２−メチルブチロニトリル）、２，２’−アゾビスイソブチロニトリル、２，２’−アゾビス（４−メトキシ−２，４−ジメチルバレロニトリル）、２，２’−アゾビス（イソ酪酸）ジメチル、４，４’−アゾビス（４−シアノ吉草酸）、２，２’−アゾビス（２−メチルプロピオンアミジン）二塩酸塩、２，２’−アゾビス［Ｎ−（２−カルボキシエチル）−２−メチルプロピオンアミジン］二水和物、２，２’−アゾビス［２−（２−イミダゾリン−２−イル）プロパン］二塩酸塩、２，２’−アゾビス［２−（２−イミダゾリン−２−イル）プロパン］二硫酸塩二水和物、１，１’−アゾビス（シクロヘキサン−１−カルボニトリル）などのアゾ系化合物；ベンゾイルパーオキサイド、ラウロイルパーオキサイド、ｔｅｒｔ−ブチルパーオキシ−２−エチルヘキサノエート、ジ−ｔｅｒｔ−ブチルパーオキサイド、クメンヒドロパーオキサイドなどの有機過酸化物などが挙げられるが、本発明は、かかる例示のみに限定されるものではない。これらの重合開始剤は、それぞれ単独で用いてもよく、２種類以上を併用してもよい。重合開始剤の量は、スチレン系ポリマー溶液の物性などに応じて適宜設定すればよいが、通常、モノマー成分１００質量部あたり、好ましくは０．０１〜５０質量部、より好ましくは０．０５〜２０質量部である。
【００４４】
モノマー成分を重合させる際の重合条件は、重合方法に応じて適宜設定すればよく、特に限定されるものではない。モノマー成分の重合温度は、好ましくは室温〜２００℃、より好ましくは４０〜１４０℃である。モノマー成分の重合反応時間は、モノマー成分の重合反応が完結するように適宜設定することができるが、通常、１〜５時間であることが好ましい。また、モノマー成分を重合させた後、得られたスチレン系ポリマー溶液を熟成させることにより、未反応のスチレン系モノマーの残存量を低減させることができる。スチレン系ポリマー溶液の熟成時間は、好ましくは３０分間〜８時間、より好ましくは１〜５時間である。
【００４５】
モノマー成分を重合させる際のスチレン系モノマーの反応率は、未反応のスチレン系モノマーの含有率を低下させ、パターン形成性およびアルカリ現像性を向上させる観点から、９５質量％以上であることが好ましく、９８質量％以上であることがより好ましい。なお、スチレン系モノマーの反応率は、以下の実施例に記載の方法に基づいて測定したときの値である。
【００４６】
以上のようにしてモノマー成分を重合させることにより、スチレン系ポリマーを調製することができるが、本発明においては、スチレン系モノマーおよび式(I)で表わされるエーテル系モノマーを含有するモノマー成分を連鎖移動剤の非存在下で溶液重合させることにより、本発明のスチレン系ポリマー溶液を容易に製造することができる。
【００４７】
以上のようにしてモノマー成分を重合させることによって得られたスチレン系ポリマーの重量平均分子量は、好ましくは２０００〜５０万、より好ましくは３０００〜１０万、さらに好ましくは５０００〜５万である。なお、スチレン系ポリマーの重量平均分子量は、以下の実施例に記載の方法に基づいて測定したときの値である。
【００４８】
スチレン系ポリマーの酸価は、アルカリ現像性を向上させる観点から、好ましくは１００ｍｇＫＯＨ／ｇ以上、より好ましくは１１０ｍｇＫＯＨ／ｇ以上であり、アルカリ現像時における歩留りを向上させる観点から、好ましくは２５０ｍｇＫＯＨ／ｇ以下、より好ましくは２００ｍｇＫＯＨ／ｇ以下、さらに好ましくは１５０ｍｇＫＯＨ／ｇ以下である。なお、スチレン系ポリマーの酸価は、以下の実施例に記載の方法に基づいて測定したときの値である。
【００４９】
本発明のスチレン系ポリマー溶液は、必要により、スチレン系ポリマーを所望の濃度で含有するように溶媒で希釈することができる。本発明のスチレン系ポリマー溶液を、例えば、モノマー成分を溶液重合させることによって調製した場合には、必ずしも溶媒を用いなくてもスチレン系ポリマーを所望の濃度で含有するスチレン系ポリマー溶液を得ることができる。
【００５０】
前記溶媒としては、モノマー成分を溶液重合法によって重合させる際に用いられる溶媒と同様のものが例示されるが、本発明は、当該溶媒の種類によって限定されるものではない。スチレン系ポリマー溶液におけるスチレン系ポリマーの濃度は、前記有機溶媒を用いることにより、容易に調整することができる。本発明のスチレン系ポリマー溶液におけるスチレン系ポリマーの固形分濃度は、本発明のスチレン系ポリマー溶液の用途、使用目的などによって異なるので一概には決定することができないことから、本発明のスチレン系ポリマー溶液の用途、使用目的などに応じて適宜調整することが好ましいが、通常、塗工性を向上させる観点から、好ましくは５〜８０質量％、より好ましくは１０〜８０質量％、さらに好ましくは２０〜７０質量％、さらに一層好ましくは２５〜６０質量％、特に好ましくは３０〜５０質量％である。
【００５１】
以上のようにして得られる本発明のスチレン系ポリマー溶液におけるスチレン系モノマーの含有率は、本発明のスチレン系ポリマー溶液を用いて形成された塗膜のアルカリ現像後に基板上に残渣を生じないようにし、パターン形成性を向上させる観点から、０．８質量％以下、好ましくは０．７５質量％以下、より好ましくは０．３質量％以下である。なお、スチレン系ポリマー溶液におけるスチレン系モノマーの含有率は、以下の実施例に記載の方法に基づいて測定したときの値である。
【００５２】
本発明のスチレン系ポリマー溶液は、スチレン系モノマーおよび式(I)で表わされるエーテル系モノマーを含有するモノマー成分を重合させることによって得られたスチレン系ポリマーを含有し、スチレン系モノマーの含有率が０．８質量％以下であるので、本発明のスチレン系ポリマー溶液を用いてアルカリ現像用の塗膜を形成したとき、現像後に基板上に残渣を生じず、しかも優れたパターン形成性を発現させることができる。したがって、本発明のスチレン系ポリマー溶液は、例えば、感光性樹脂組成物、コーティング剤、塗料などの塗膜を形成する用途に好適に使用することができる。
【００５３】
なお、本発明のスチレン系ポリマー溶液には、本発明の目的を阻害しない範囲内で、前記スチレン系ポリマー以外のポリマーが含まれていてもよい。
【実施例】
【００５４】
次に本発明を実施例に基づいてさらに詳細に説明するが、本発明は、かかる実施例のみに限定されるものではない。
【００５５】
実施例１
モノマー滴下槽にモノマー成分としてスチレン３５質量部、ジメチル−２，２’−［オキシビス（メチレン）］ビス−２−プロペノエート１５質量部、メタクリル酸３２質量部およびメチルメタクリレート１８質量部、重合開始剤としてｔｅｒｔ−ブチルパーオキシ−２−エチルヘキサノエート〔日油（株）製、商品名：パーブチルＯ〕６質量部、および溶媒としてプロピレングリコールモノメチルエーテルアセテート４０質量部を均一な組成となるように攪拌下で混合することにより、モノマー成分を得た。
【００５６】
一方、反応槽として冷却管を取り付けたセパラブルフラスコを用意した。この反応槽内に、溶媒としてプロピレングリコールモノメチルエーテルアセテート１４０質量部を仕込み、反応槽内を窒素ガス置換した後、攪拌しながら湯浴で加熱し、反応槽の温度を９０℃まで昇温させた。反応槽の温度が９０℃に安定した後、モノマー滴下槽からモノマー成分の滴下を開始した。モノマー成分の滴下は、反応槽の温度を９０℃に保ちながら、１８０分間かけて行なった。
【００５７】
モノマー成分の滴下が終了し、６０分間経過後に、重合開始剤としてｔｅｒｔ−ブチルパーオキシ−２−エチルヘキサノエート２質量部を反応槽内に投入し、さらに反応槽の内温を１１０℃に昇温させ、１１０℃で２時間反応を継続させた。その後、反応槽をいったん室温まで冷却し、セパラブルフラスコにガス導入管を取り付け、酸素／窒素の体積比が５／９５となるように混合した混合ガスを反応槽内の内容物に吹き込んだ。
【００５８】
次に、反応槽内に、グリシジルメタクリレート２０質量部、２，２’−メチレンビス（４−メチル−６−ｔｅｒｔ−ブチルフェノール０．２質量部およびトリエチルアミン０．４質量部を仕込み、反応槽を１１０℃まで昇温させた。その状態で１１０℃にて１０時間反応させた後、反応槽内に溶媒としてプロピレングリコールモノメチルエーテルアセテート５０質量部を添加し、室温まで冷却することにより、スチレン系ポリマーの濃度（固形分濃度、以下同じ）が３３質量％のスチレン系ポリマー溶液を得た。なお、スチレン系ポリマー溶液におけるスチレン系ポリマーの濃度は、以下の方法に基づいて求めた。
【００５９】
〔スチレン系ポリマーの濃度の測定法〕
スチレン系ポリマー溶液１ｇにアセトン４ｇを加えて溶解させた溶液を、常温で自然乾燥させ、さらに１６０℃で５ｍｍＨｇの減圧度にて５時間減圧乾燥させ、デシケータ内で放冷させた後、スチレン系ポリマーの質量を測定した。スチレン系ポリマー溶液の質量（１ｇ）およびスチレン系ポリマーの質量に基づき、スチレン系ポリマー溶液におけるスチレン系ポリマーの濃度を求めた。
【００６０】
前記で得られたスチレン系ポリマー溶液において、スチレン系モノマー（スチレン）の反応率、スチレン系ポリマーの重量平均分子量およびその酸価、ならびに未反応のスチレン系モノマー（スチレン）の含有率を以下の方法に基づいて測定したところ、スチレンの反応率は９８質量％であり、スチレン系ポリマーの重量平均分子量は１２０００で、スチレン系ポリマーの酸価は１０８ｍｇＫＯＨ／ｇであり、未反応のスチレンの含有率は５８００ｐｐｍであった。
【００６１】
〔スチレン系モノマーの反応率〕
ガスクロマトグラフィー測定装置〔（株）島津製作所製、品番：ＧＣ−１７Ａ〕を用いてスチレン系ポリマー溶液に含まれているスチレン系モノマーの量を求め、スチレン系モノマーの仕込み量から反応率を求めた。
【００６２】
〔スチレン系ポリマーの重量平均分子量〕
ゲル透過クロマトグラフ測定装置〔昭和電工（株）製、商品名：Ｓｈｏｄｅｘ  ＧＰＣ  Ｓｙｓｔｅｍ−２１Ｈ〕を用い、溶離液としてテトラヒドロフランを用いてポリスチレン換算でスチレン系ポリマーの重量平均分子量を測定した。
【００６３】
〔スチレン系ポリマーの酸価〕
スチレン系ポリマー溶液０．５〜１ｇに、アセトン８０ｍＬおよび水１０ｍＬを添加し、攪拌することによって均一な組成となるように溶解させることによって溶液を得た。濃度が０．１ｍｏｌ／Ｌの水酸化カリウム水溶液を滴定液として用い、自動滴定装置〔平沼産業（株）製、品番：ＣＯＭ−５５５〕を用いて前記溶液を滴定し、当該溶液の酸価を測定した。この溶液の酸価とスチレン系ポリマーの濃度に基づいて当該スチレン系ポリマーの酸価を求めた。
【００６４】
〔未反応のスチレン系モノマーの含有率〕
スチレン系ポリマー溶液における未反応のスチレン系モノマーの含有率は、モノマー成分に使用されたスチレン系モノマーの量、前記で求められたスチレン系モノマーの反応率およびモノマー成分の量に基づいて求めた。より具体的には、未反応のスチレン系モノマーの含有率は、式：
〔スチレン系モノマーの含有率（質量％）［×１０4ｐｐｍ（換算）］〕
＝［モノマー成分に使用されるスチレン系モノマーの量（質量部）］×［１００−スチレン系モノマーの反応率（％）］÷［モノマー成分の量（質量部）］
に基づいて求めた。
【００６５】
次に、前記で得られたスチレン系ポリマー溶液１００質量部、ジペンタエリスリトールペンタアクリレート３０質量部、光重合開始剤（チバガイギー社製、商品名：イルガキュア９０７）５質量部および溶媒としてプロピレングリコールモノメチルエーテルアセテート５００質量部を混合したのち、ガラス基板上にスピンコートし、９０℃で３分間乾燥させることにより、膜厚が３μｍの塗膜を形成させた。
【００６６】
前記で形成された塗膜に、紫外線露光装置（Ｔｏｐｃｏｎ社製、品番：ＴＭＥ−１５０ＲＮＳ）を用い、ライン幅１５μｍのラインアンドスペースのフォトマスクを介し、２０ｍＪ／ｃｍ2の紫外線を露光し、９０℃で３分間乾燥させた。その後、スピン現像機（アクテス社製、品番：ＡＤＥ−３０００Ｓ）を用い、０．０１％水酸化カリウム水溶液で２０秒間、前記塗膜のアルカリ現像性を以下の方法に基づいて評価した。その結果を表１に示す。
【００６７】
〔アルカリ現像性〕
（１）残渣
前記塗膜の表面を光学顕微鏡で観察し、未露光部における塗膜の溶け残りの有無を観察し、以下の評価基準に基づいて評価した。
（評価基準）
◎：塗膜が溶解しており、溶け残りの残渣は認められない。
○：塗膜が溶解しているが、溶け残りの残渣がごく僅か認められる。
△：塗膜が溶解しているが、溶け残りの残渣が明らかに認められる。
×：塗膜が溶解していない。
【００６８】
（２）パターン形成性
前記塗膜の表面を光学顕微鏡で観察し、露光部における塗膜を観察し、以下の評価基準に基づいて評価した。
（評価基準）
◎：塗膜が露光部で硬化することにより、完全なパターンが形成されている。
○：塗膜が露光部で硬化することにより、ほぼ完全なパターンが形成されている。
△：塗膜が露光部で硬化しているが、完全なパターンが形成されているとはいえない。
×：塗膜が露光部で硬化していない。
【００６９】
実施例２
実施例１において、スチレンの代わりにビニルトルエン３５質量部を用いたこと以外は、実施例１と同様にしてスチレン系ポリマーの濃度が３３質量％のスチレン系ポリマー溶液を得た。
【００７０】
前記で得られたスチレン系ポリマー溶液において、ビニルトルエンの反応率、スチレン系ポリマーの重量平均分子量およびその酸価、ならびに未反応のビニルトルエンの含有率を実施例１と同様にして調べたところ、ビニルトルエンの反応率は９８質量％であり、スチレン系ポリマーの重量平均分子量は１２０００で、スチレン系ポリマーの酸価は１０８ｍｇＫＯＨ／ｇであり、未反応のビニルトルエンの含有率は５８００ｐｐｍであった。
【００７１】
次に、前記で得られたスチレン系ポリマー溶液を用いて実施例１と同様にして塗膜を形成させ、塗膜のアルカリ現像性を評価した。その結果を表１に示す。
【００７２】
実施例３
実施例１において、モノマー滴下槽に投入するｔｅｒｔ−ブチルパーオキシ−２−エチルヘキサノエート（重合開始剤）の量を６質量部から１０質量部に変更したこと以外は、実施例１と同様にしてスチレン系ポリマーの濃度が３３質量％のスチレン系ポリマー溶液を得た。
【００７３】
前記で得られたスチレン系ポリマー溶液において、スチレンの反応率、スチレン系ポリマーの重量平均分子量およびその酸価、ならびに未反応のスチレンの含有率を実施例１と同様にして調べたところ、スチレンの反応率は９９質量％であり、スチレン系ポリマーの重量平均分子量は７０００で、スチレン系ポリマーの酸価は１０８ｍｇＫＯＨ／ｇであり、未反応のスチレンの含有率は２９００ｐｐｍであった。
【００７４】
次に、前記で得られたスチレン系ポリマー溶液を用いて実施例１と同様にして塗膜を形成させ、塗膜のアルカリ現像性を評価した。その結果を表１に示す。
【００７５】
実施例４
実施例１において、メタクリル酸の量を３２質量部から１６質量部に変更し、メチルメタクリレートの量を１８質量部から３４質量部に変更し、グリシジルメタクリレートを使用しなかったこと以外は、実施例１と同様にしてスチレン系ポリマーの濃度が２９質量％のスチレン系ポリマー溶液を得た。
【００７６】
前記で得られたスチレン系ポリマー溶液において、スチレンの反応率、スチレン系ポリマーの重量平均分子量およびその酸価、ならびに未反応のスチレンの含有率を実施例１と同様にして調べたところ、スチレンの反応率は９８質量％であり、スチレン系ポリマーの重量平均分子量は１００００で、スチレン系ポリマーの酸価は１０４ｍｇＫＯＨ／ｇであり、未反応のスチレンの含有率は７０００ｐｐｍであった。
【００７７】
次に、前記で得られたスチレン系ポリマー溶液を用いて実施例１と同様にして塗膜を形成させ、塗膜のアルカリ現像性を評価した。その結果を表１に示す。
【００７８】
比較例１
モノマー滴下槽にモノマー成分としてスチレン３５質量部、ジメチル−２，２’−［オキシビス（メチレン）］ビス−２−プロペノエート１５質量部、メタクリル酸３２質量部およびメチルメタクリレート１８質量部、重合開始剤としてｔｅｒｔ−ブチルパーオキシ−２−エチルヘキサノエート〔日油（株）製、商品名：パーブチルＯ〕６質量部、および溶媒としてプロピレングリコールモノメチルエーテルアセテート４０質量部を均一な組成となるように攪拌下で混合することにより、モノマー成分を得た。
【００７９】
また、連鎖移動剤の滴下槽として、ｎ−ドデカンチオール３質量部およびプロピレングリコールモノメチルエーテルアセテート１７質量部を均一な組成となるように混合した連鎖移動剤溶液を用意した。
【００８０】
一方、反応槽として冷却管を取り付けたセパラブルフラスコを用意した。この反応槽内に、溶媒としてプロピレングリコールモノメチルエーテルアセテート１２０質量部を仕込み、反応槽内を窒素ガス置換した後、攪拌しながら湯浴で加熱し、反応槽の温度を９０℃まで昇温させた。反応槽の温度が９０℃に安定した後、モノマー滴下槽からモノマー成分の滴下を開始し、連鎖移動剤の滴下槽から連鎖移動剤溶液の滴下を開始した。モノマー成分および連鎖移動剤溶液の滴下は、反応槽の温度を９０℃に保ちながら、それぞれ１８０分間かけて行なった。
【００８１】
モノマー成分および連鎖移動剤溶液の滴下が終了し、６０分間経過後に、重合開始剤としてｔｅｒｔ−ブチルパーオキシ−２−エチルヘキサノエート２質量部を反応槽内に投入し、さらに反応槽の内温を１１０℃に昇温させ、１１０℃で１時間反応を継続させた。その後、反応槽をいったん室温まで冷却し、セパラブルフラスコにガス導入管を取り付け、酸素／窒素の体積比が５／９５となるように混合した混合ガスを反応槽内の内容物に吹き込んだ。
【００８２】
次に、反応槽内に、グリシジルメタクリレート２０質量部、２，２’−メチレンビス（４−メチル−６−ｔｅｒｔ−ブチルフェノール０．２質量部およびトリエチルアミン０．４質量部を仕込み、反応槽を１１０℃まで昇温させた。その状態で１１０℃にて１０時間反応させた後、反応槽内に溶媒としてプロピレングリコールモノメチルエーテルアセテート５０質量部を添加し、室温まで冷却することにより、スチレン系ポリマーの濃度が３１質量％のスチレン系ポリマー溶液を得た。
【００８３】
前記で得られたスチレン系ポリマー溶液において、スチレンの反応率、スチレン系ポリマーの重量平均分子量およびその酸価、ならびに未反応のスチレンの含有率を実施例１と同様にして調べたところ、スチレンの反応率は８５質量％であり、スチレン系ポリマーの重量平均分子量は１００００で、スチレン系ポリマーの酸価は１１２ｍｇＫＯＨ／ｇであり、未反応のスチレンの含有率は４３８００ｐｐｍであった。
【００８４】
次に、前記で得られたスチレン系ポリマー溶液を用いて実施例１と同様にして塗膜を形成させ、塗膜のアルカリ現像性を評価した。その結果を表１に示す。
【００８５】
比較例２
モノマー滴下槽にモノマー成分としてスチレン３５質量部、ジメチル−２，２’−［オキシビス（メチレン）］ビス−２−プロペノエート１０質量部、メタクリル酸１６質量部およびメチルメタクリレート３９質量部、重合開始剤としてｔｅｒｔ−ブチルパーオキシ−２−エチルヘキサノエート〔日油（株）製、商品名：パーブチルＯ〕５質量部、および溶媒としてプロピレングリコールモノメチルエーテルアセテート２０質量部を均一な組成となるように攪拌下で混合することにより、モノマー成分を得た。
【００８６】
一方、反応槽として冷却管を取り付けたセパラブルフラスコを用意した。この反応槽内に、溶媒としてプロピレングリコールモノメチルエーテルアセテート１３７．５質量部を仕込み、反応槽内を窒素ガス置換した後、攪拌しながら湯浴で加熱し、反応槽の温度を９０℃まで昇温させた。反応槽の温度が９０℃に安定した後、モノマー滴下槽からモノマー成分の滴下を開始した。モノマー成分の滴下は、反応槽の温度を９０℃に保ちながら、１３５分間かけて行なった。
【００８７】
モノマー成分の滴下が終了し、６０分間経過後に反応槽の内温を１１０℃に昇温させ、１１０℃で３時間反応を継続させた。その後、反応槽を室温まで冷却することにより、スチレン系ポリマーの濃度が４０質量％のスチレン系ポリマー溶液を得た。
【００８８】
前記で得られたスチレン系ポリマー溶液において、スチレンの反応率、スチレン系ポリマーの重量平均分子量およびその酸価、ならびにスチレンの含有率を実施例１と同様にして調べたところ、スチレンの反応率は８８質量％であり、スチレン系ポリマーの重量平均分子量は７１００で、スチレン系ポリマーの酸価は１０４ｍｇＫＯＨ／ｇであり、未反応のスチレンの含有率は４２０００ｐｐｍであった。
【００８９】
次に、前記で得られたスチレン系ポリマー溶液を用いて実施例１と同様にして塗膜を形成させ、塗膜のアルカリ現像性を評価した。その結果を表１に示す。
【００９０】
【表１】
2014095062.tif 000004
【００９１】
表１に示された結果から、各実施例で得られたスチレン系ポリマー溶液は、スチレン系モノマーおよび式(I)で表わされるエーテル系モノマーを含有するモノマー成分を重合させることによって得られたスチレン系ポリマーを含有し、残存スチレン系モノマーの含有率が０．８質量％以下であることから、アルカリ現像性に優れていることがわかる。なかでも、実施例２の結果から、スチレン系モノマーとしてビニルトルエンを用いた場合には、アルカリ現像性がより一層優れることがわかる。
【産業上の利用可能性】
【００９２】
本発明のスチレン系ポリマー溶液は、アルカリ現像性に優れていることから、例えば、感光性樹脂組成物、コーティング剤、塗料などの塗膜を形成する用途に使用することが期待される。